(57)【要約】【課題】  外径精度およびゴム層と芯金との接着状態が良い電子写真装置等に用いる導電性ローラを、低コストでかつ安定して製造する方法を提供する。【解決手段】  未加硫のゴム層原料を、接着剤を塗布した芯金と共に押出した後に、加熱加硫し、次いでゴム層両端部を切断除去して導電性ローラを製造するに際し、芯金への接着剤塗布範囲を端部切断処理後のゴム長よりも広い幅とする。【選択図】        図１
2005178021.tif 000002
【特許請求の範囲】
【請求項１】
ポリマー原料と各種添加剤を配合し混練された未加硫組成物を芯金と共に押出し、芯金の周囲に未加硫組成物を円筒状に形成し、加熱加硫した後、円筒状ゴム層の両端部を切断して導電性ローラを製造する方法であって、
該芯金は端部切断処理後のゴム長よりも広い幅に、接着剤が塗布されていることを特徴とする導電性ローラの製造方法。
【請求項２】
ゴム層が発泡体であり、未加硫組成物が円筒状に成型されたときには未発泡状であり、加熱加硫は円筒型金型の中で発泡も行なわせ、かつ、芯金への接着剤塗布幅を、両端部切断処理前のゴム長と同じかそれよりも狭くすることを特徴とする請求項１に記載の導電性ゴムローラの製造方法。
【請求項３】
接着剤がバインダーとして熱可塑性エラストマーを含むことを特徴とする請求項１または２に記載の導電性ゴムローラの製造方法。
【請求項４】
円筒状ゴム層の両端部切断を、芯金を加熱した後あるいは加熱しながら、行なうことを特徴とする請求項１〜３のいずれかに記載の導電性ゴムローラの製造方法。
【請求項５】
接着剤が導電性フィラーとして少なくとも導電性カーボンを含んでいることを特徴とする請求項１〜４のいずれかに記載の導電性ローラの製造方法。
【請求項６】
芯金に塗布される接着剤として、ゴム層の切断部近傍に塗布されるものとローラ中央部に当たる部分に塗布されるものが異なり、切断部近傍に塗布されるものに用いられるバインダーの耐熱温度の方が中央部に塗布されるものに用いられるバインダーの耐熱温度よりも低いものであることを特徴とする請求項１〜５のいずれかに記載の導電性ローラの製造方法。
【請求項７】
請求項１〜６のいずれかに記載の製造方法で製造されることを特徴とする導電性ローラ。
【請求項８】
請求項７に記載の導電性ローラを組み込んでなることを特徴とする画像形成装置。
【発明の詳細な説明】
【技術分野】
【０００１】
本発明は、電子写真プロセスを利用した画像形成装置に用いる帯電・転写ローラ、現像ローラ、あるいは搬送ローラ、定着ローラ、中間転写体等に用いる導電性ローラの製造方法、該製造方法で製造された導電性ローラおよび該導電性ローラを組み込んでなる画像形成装置に関する。
【背景技術】
【０００２】
従来、電子写真プロセスにおいて、帯電・転写プロセスはコロナ放電を利用して行ってきた。しかし、コロナ放電時にオゾンが発生すること、又、オゾン等は感光体表面の劣化を進行させてしまうこと、コロナ放電用ワイヤーの汚れが画像に影響し、画像白抜けや黒スジを生じる等の問題があった。
【０００３】
そのため、こうした欠点のない、接触帯電・転写の手法が多く研究され、実用化されている。まず、接触帯電・転写部材を用いた電子写真装置について説明する。
【０００４】
図２は、接触帯電・転写部材を用いた電子写真装置の構成を模式的に示した図である。図において、１は被帯電体としての像担持体であり、アルミニウム等を用いた導電性の基体層とその外周面に形成した光導電層の二層からなるドラム型の電子写真プロセスに用いる感光体である。２はこの感光体１に接し、感光体面を所定の電位に一様に帯電させる帯電部材であり、本例ではローラ形状の帯電ローラを示した。
【０００５】
この帯電ローラ２は、芯金、その外周に形成した導電性の弾性体層（ゴム層）と必要により設けられる被覆層からなる。この帯電ローラ２はバネ等の圧接手段で感光体１に所定の圧接力をもって圧接され、感光体１の回転にともない従動回転する。また、この芯金部に直流＋交流（又は、直流のみ）バイアスを印加することで感光体１を所定の電位に接触帯電する。つまり、良好なコピー画像を得るためには、均一な接触状態と、導電性が必要になる。帯電部材２で所定の電位に帯電された感光体１の表面が、レーザー、ＬＥＤ等の露光手段３によって画像情報を露光されることによって、目的の画像情報に対応した静電潜像が感光体１表面に形成される。
【０００６】
次いで、その潜像を現像手段４によってトナー画像として可視像化する。このトナー画像は、転写部材６によって転写材５の裏からトナーと逆極性の帯電を行うことで感光体１の表面のトナー画像が転写材５の表面側に転写される。トナー画像の転写を受けた転写材５は感光体１から分離され、定着部材７によって熱、圧力で固着される。また、像転写後の感光体１の表面はクリーニング手段８で転写時における残留トナー等の付着物の除去を受けて清浄面化され、くり返し作像に供される。
【０００７】
こうした帯電、転写、現像部材等に用いられるローラは、両端において回転可能に支持される芯金と、芯金の周囲に円柱状に設けられた導電性のゴム層によって構成される。
【０００８】
その製造方法としては、ポリマー原料と発泡剤と各種添加剤を配合し混練された原料組成物をチューブ状に押し出した物を加硫させた後に、あらかじめ接着剤を塗布した芯金に圧入し、円筒研磨機などを用いて研磨して外径を整える方法や、あらかじめ接着剤を塗布した芯金を原料組成物と共にクロスヘッドを有する押し出し機にて押出し、加硫させた後に、研磨によって外形を整える方法が知られている。
【０００９】
また、これらの導電性ローラは感光体等の被当接物を傷つけることがないように、硬度が小さい発泡体を用いることもある。その場合には、前記原料組成物をあらかじめ接着剤を塗布された芯金の周囲に円筒状に押出した後に、成形金型の内部に配置し、成形金型を加熱することによって加硫・発泡を行い、芯金の周囲に発泡弾性体を円筒状に形成することで、発泡体ローラを得る。
【００１０】
しかし、未加硫組成物と共に芯金を押出した場合には、押し出す原料組成物の組成によっては、押出した直後から未加硫組成物のダイスウェルや温度降下による収縮が生じ、端部で芯金と未加硫組成物の間に剥がれや浮きが生じる。それをそのまま加硫するとローラ端部の外周面に凹みが生じたり、ゴムと芯金の間が浮いてしまったりして、外径精度の悪化や、接触状態の不安定さを招く。さらに、その欠陥により、導電性が不均一になることがあり、好ましくない。
【００１１】
そこで、従来は、押し出した直後に、端部にテープ等を巻いて浮きを抑えることが可能であるが、テープ巻き自体がコスト的に好ましくなく、さらに、そのまま加硫する場合に加硫後にテープを除去する必要があり、また、金型で成形する場合は、テープ等の付加物を加硫前に除去しておく必要があるなど、問題が多かった。
【００１２】
一方、ローラのゴム層部分を円筒状に加硫物として先に成形した後に、あらかじめ導電性フィラー（導電性カーボンなど）が分散された熱可塑性エラストマーをバインダーとして用いた接着剤を塗布した芯金を挿入して熱処理する方法が知られている（特許文献１）が、芯金への接着剤塗布は圧入時のゴム長と同じか、それよりも狭い領域にしかされていなかった。しかしながら、特許文献１に開示された導電ローラの製造方法では、芯金とともに押出して未加硫のゴム層を形成した後に加硫行なう製造方法とは異なるものである。
【特許文献１】特開平８−２３４５４４公報
【発明の開示】
【発明が解決しようとする課題】
【００１３】
従って、本発明は、以上の点を鑑みてなされたものであり、外径精度およびゴム層と芯金との接着状態が良い電子写真装置等に用いる導電性ローラを、低コストでかつ安定して製造する方法を提供することにある。
【課題を解決するための手段】
【００１４】
本発明者は、上記課題を解決するために鋭意検討し、本発明を完成した。
【００１５】
すなわち、本発明は、ポリマー原料と各種添加剤を配合し混練された未加硫組成物を芯金と共に押出し、芯金の周囲に未加硫組成物を円筒状に形成し、加熱加硫した後、円筒状ゴム層の両端部を切断して導電性ローラを製造する方法であって、該芯金は端部切断処理後のゴム長よりも広い幅に、接着剤が塗布されていることを特徴とする導電性ローラの製造方法である。
【００１６】
該製造方法において、ゴム層が発泡体であり、未加硫組成物が円筒状に成型されたときには未発泡状であり、加熱加硫は円筒型金型の中で発泡も行なわせ、かつ、芯金への接着剤塗布幅を、両端部切断処理前のゴム長と同じかそれよりも狭くすることを特徴とする。
【００１７】
該製造方法において、接着剤がバインダーとして熱可塑性エラストマーを含むことを特徴とする。
【００１８】
また、該製造方法において、円筒状ゴム層の両端部切断を、芯金を加熱した後あるいは加熱しながら、行なうことを特徴とする。
【００１９】
該製造方法において、接着剤が導電性フィラーとして少なくとも導電性カーボンを含んでいることを特徴とする。
【００２０】
該製造方法において、芯金に塗布される接着剤として、ゴム層の切断部近傍に塗布されるものとローラ中央部に当たる部分に塗布されるものが異なり、切断部近傍に塗布されるものに用いられるバインダーの耐熱温度の方が中央部に塗布されるものに用いられるバインダーの耐熱温度よりも低いものであることを特徴とする。
【００２１】
また、本発明は、上記の製造方法で製造されることを特徴とする導電性ローラである。
【００２２】
さらに、上記の導電性ローラを組み込んでなることを特徴とする画像形成装置である。
【発明の効果】
【００２３】
本発明によれば、外径精度も良く、安定した接触状態を得られる導電性ローラを安定して製造することが可能となり、接着剤も導電化することが可能であるので、得られた導電性ローラはその導電性の均一性も向上しており、製品として安定性が良好であるので、画像形成装置に組み込む各種ローラに有用である。
【発明を実施するための最良の形態】
【００２４】
本発明が対象とする導電性ローラについて説明する。
【００２５】
図１は本発明が対象とする導電性ローラの軸方向断面図とＡＡ断面図である。
【００２６】
本発明の導電性ローラ１０は、導電性の芯金１１、その上に接着剤層１２、および必要により設けられる表面層を有してもよい導電性のゴム層１３が設けられている。
【００２７】
芯金の材質としては、鉄、ステンレス等の金属や、導電性のあるプラスチック等、導電性と強度、耐熱性があるものなら、いずれでも良いが、コストの面から快削鋼（ＳＵＭ２４Ｌなど）が良く用いられる。また、芯金には防錆や滑り性などの目的で無電解ニッケルメッキ、クロームメッキ等の表面処理を施してもよく、鉄の芯金の場合には無電解ニッケルメッキ等が良く用いられる。
【００２８】
接着剤層は、ゴム層がしっかりと芯金に固定されるために設けられる層であり、通常、導電性カーボン等を含む熱可塑性エラストマーが用いられる。ポリオレフィン系、ポリエステル系、ポリウレタン系、アクリル系、及びブタジエン−アクリロニトリル系などのエラストマーが好ましい。特に、ゴム弾性に富み、耐熱性に優れていること、また耐オゾン、耐候性に優れているのでスチレン−ブチレン共重合体エラストマーを主成分とするのが良い。接着剤が導電性でないと、接着層の厚さムラなどがローラ抵抗に大きく影響して抵抗ムラを生じてしまうため、好ましくは導電性とする。また、導電剤としては、導電性カーボン（例えば、ケッチェンブラック（三菱化学社製）、コンダクテックス（コロンビアカーボン社製）、ファーネスブラック、アセチレンブラック等やグラファイトが好ましいものとして挙げられる。
【００２９】
導電性のゴム層は、導電性フィラーを含むポリマーからなり、発泡していてもよい。また、表面には導電性調節、表面保護、表面汚れ防止等のための保護層が形成されていてもよい。なお、芯金と弾性体表面の間に１０3〜１０11Ω位の電導度があると好ましい。
【００３０】
ここで用いるポリマーとしては、天然ゴム、ブタジエンゴム、スチレンブタジエンゴム（ＳＢＲ）、ニトリルゴム、エチレンプロピレンゴム（ＥＰＤＭ）、クロロプレンゴム（ＣＲ）、ニトリルブタジエンゴム（ＮＢＲ）、エピクロルヒドリンゴム、ブチルゴム、シリコーンゴム、ウレタンゴム、フッソゴム、塩素ゴム等を挙げることができ、いずれでも良い。
【００３１】
前記ポリマー中に分散させる導電性フィラーとしては導電性カーボン、グラファイト等のカーボン類、ＴｉＯ2、ＳｎＯ2、ＺｎＯなどの金属酸化物、ＳｎＯ2とＳｂ2Ｏ3の固溶体、ＺｎＯとＡｌ2Ｏ3の固溶体などの複合酸化物、Ｃｕ、Ａｇなどの金属粉、導電性の繊維等が挙げられる。なお、その添加量は、前記ポリマー原料１００質量部に対して５〜２００質量部が適当である。
【００３２】
該ゴム層は発泡体でもよい。発泡剤としてアゾジカルボンアミド（ＡＤＣＡ)系、ジニトロソペンタメチレンテトラミン（ＤＰＴ）系、ｐ−トルエンスルホニルヒドラジド（ＴＳＨ）系、オキシビスベンゼンスルフェニルヒドラジド（ＯＢＳＨ）系等の有機発泡剤をポリマー中に添加することで発泡体とすることができる。発泡剤の添加量は前記ポリマー原料１００質量部に対して２〜３０質量部である。また、無機発泡剤として、例えば重炭酸ナトリウム、炭酸アンモニウム等を用いることができる。これら発泡剤を混合して用いてもよいし、発泡助剤等を適宜添加してもよい。
【００３３】
加硫剤としては硫黄、金属酸化物、有機酸化物などが挙げられ、ゴム層の原料ポリマーにより適宜選択される。また、その使用量は前記ポリマー原料１００質量部に対して０．１〜１０質量が適当である。
【００３４】
さらに、無機充填剤としてカーボンブラック、タルク、クレーなどが添加され、その他公知の加硫促進剤、プロセスオイルなどが適宜添加される。
【００３５】
本発明の導電性ローラの製造方法は、接着剤を塗布した芯金をゴム層原料（未加硫組成物）とともに一体に押し出し、未加硫のローラを得、次いで、この未加硫のローラを金型中で加硫してゴム層を加硫し（必要により発泡し）、その後、ゴム層の端部を切断除去する。
【００３６】
未加硫のローラの加熱は、熱風炉、加硫缶、熱盤、遠・近赤外線、誘導加熱などいずれの手法でも良く、１３０〜２５０℃で５〜１２０分間、好ましくは１４０〜２２０℃で１０〜４０分間行われる。この後、必要に応じて２次加硫することもできる。
【００３７】
本発明で使用する未加硫のローラを加熱加硫する金型に、未加硫のローラを組み込んだ状態の模式断面図を図３に示す。なお、右の図は蓋体側から見た側面図であり、左の図はＡＡ断面図である。
【００３８】
図３において、芯金１１の外面に接着剤層１２があり、その外面に未加硫のゴム層１３ａからなる未加硫のローラが金型本体２１中に芯金１１を保持する孔を有する蓋体２２に同心軸上に保持され、該蓋体２２には通気孔２３が設けられている。なお、金型本体２１と未加硫のローラ間には空間２４があり、これは未加硫のローラを挿入するときの余裕であり、ゴム層１３ａを発泡させるときの発泡規制空間となる。
【００３９】
熱盤としては図４に示すようなものを示すことができる。
【００４０】
図４において、３１は熱盤であり、該熱盤３１は円筒状の金型の最大外径と略同一の内径であって、かつ軸方向の長さは金型と略同一長さである空孔部３２を有し、円筒状の成形金型の軸方向に平行に分割される。芯金と共に原料組成物を配置した金型を加熱することによって加硫と発泡を同時に行なえるものである。
【００４１】
図５に芯金と未加硫組成物を共に押し出すための押出し機を模式的に示す。
【００４２】
クロスヘッド４１を備えた押出し機４２のクロスヘッド４１の後方から接着剤が塗布された芯金（１１＋１２）を挿入し、クロスヘッド４１に備わるダイスから芯金の周囲に同心円筒状に未加硫組成物（未加硫のゴム層）を押出して、未加硫のローラ１０ａを形成するものである。なお、原料の未加硫組成物は投入口４３より押出し機に供給される。また、芯金への接着剤の塗布は、ロールコーター、ディップ、スプレー、刷毛塗りなどいずれの方法であっても良い。
【００４３】
加硫後にゴム層の端部を切除するのに用いる装置（端部切断処理装置）としては、図６に示すようなものを例示できる。
【００４４】
図６に模式的に示す端部切断処理装置は、加硫したローラ１０ｂを両側から加圧して保持する手段５２を備え、加硫後のゴム層１３ｂの両端部を切断するために所定の位置で回転する切断用丸刃５１、５１に矢印の方向Ｘから平行に押し付けられ、芯金１１に切断用丸刃５１、５１があたるまで切り込みをいれるものである。なお、切断用丸刃５１、５１は導電性ローラのゴム層の長さに当たる間隔Ａ１にある。また、切断される加硫したローラ１０ｂは例えば芯金１１に示した矢印のように回転しながら切断刃５１、５１に押し当てられる。
【００４５】
本発明において、重要なのはゴム層原料とともに押出される芯金にあらかじめ接着剤が塗布されていることであり、さらに重要なのはその接着剤の塗布幅が切断除去された後のゴム層の接触範囲より広いことである。なお、端部切断除去する前のゴム層の接触範囲より狭くすることが好ましい。
【００４６】
図７に本発明の未加硫のローラの例の模式図を示す。
【００４７】
芯金１１の周りに接着剤１２が幅Ｂ１であらかじめ塗布されており、図５に示すクロスヘッド付の押出し機により未加硫組成物とともに押出され、未加硫のゴム層１３ａを有する未加硫のローラとなる。ここにおいて、接着剤１２の塗布範囲Ｂ１は導電性ローラのゴム層の幅Ａ１よりも大きいことが必須であり、端部切断処理前のゴム層の幅よりも小さいことが好ましい。
【００４８】
未加硫組成物を芯金と共に押出した場合には、接着剤があらかじめ塗布されていると、金属の芯金上に直にゴム層を形成するよりも剥がれづらく、また、接着剤を端部切断処理前のゴム層と同じ、もしくはそれよりも短く、かつ端部切断処理後のゴム長よりも広い幅に、接着剤を塗布することによって、押出し後の収縮時にも弾性体が芯金から剥離することがない。
【００４９】
さらに、芯金の周囲に形成されるゴム層が加硫後において、導電性ローラの弾性体として必要な範囲Ａ１の部分には凹みや、芯金との間の隙間などがないなど外径精度も良くなり、加硫後に端部切断処理して得られた導電性ローラは、感光体等との安定した接触状態を得ることができる。
【００５０】
なお、端部切断処理は、バリ等で荒れた端面を整えると共に、加硫後にローラとして用いる幅に調整するために行うものである。
【００５１】
図３に示す加硫用金型に未加硫組成物を芯金と共に押出した成形物を仕込むためには、蓋体２２で保持できるように芯金が露出している部分がなくてはならない。そのため、従来は押出した後に仮端部切断処理を行い、芯金面が蓋体２２に保持される長さに渡って未加硫組成物、接着剤等の付着物がなきように金属面を露出させることが行われてきた。そこで、仮端部切断処理を行う長さよりも広い領域に接着剤を塗布していると、芯金上に形成された未加硫組成物を剥離することが煩雑になるため、仮端部切断処理時の未加硫組成物の長さ、つまり端部切断処理前の長さと同じか、それよりも小さいことが好ましい。しかし、端部処理後の長さ、つまり製品として使用するゴム長よりも短く接着剤を塗布した場合には、ローラ端部に凹みあるいは芯金とゴム部の間に隙間が生じて問題となる。
【００５２】
また、剥離を生じる部分が広範囲におよぶ場合には、収縮に伴って外径が大きく膨れ、型の中に挿入することが難しくなったり、型内面に接触し加熱時の温度ムラを招いたりするため、好ましくない。
【００５３】
従って、接着剤の塗布範囲としては、端部切断処理後の長さよりも広く、かつ端部切断処理前、つまり仮端部切断処理後の長さよりも狭くすることによって、外径精度良くローラを成形することができる。
【００５４】
なお、ここで用いる接着剤としては、上述のように熱可塑性エラストマーである。例えば、加硫接着する接着剤などを用いた場合、加硫後の端部を切断して除去したのち、芯金に残存する接着剤を除くには溶剤などを用いる必要があり、煩雑なものになる。すなわち、熱可塑性エラストマーを用いることによって、加熱することで、容易に接着部を剥がすことができるので好ましい。
【００５５】
従って、加硫処理した後に製造した端部未切断処理のローラの芯金を再度加熱し、端部切断処理することが好ましい。なお、端部の切断は加熱しながら行なっても、芯金が暖かいうちに図６のような端部切断処理装置にて行なってもよい。
【００５６】
図８に芯金を再度加熱して切断に供する様子を模式図として示す。
【００５７】
未加硫のローラの芯金１１の接着剤の塗布されていない部分を覆うように形成された芯金保持部材６１には加熱手段が組み込まれており、図６の芯金保持部材５２に代わり使用される。
【００５８】
なお、芯金を加熱しながら、あるいは暖かいうちに両端部を切断すると接着剤が軟化してゴム層をしっかりと固定することができないことがあるので、図９に示すように接着剤層の端部（切断部近傍）１２ｘと接着剤層の中央部分１２ｙで塗布される接着剤を異ならせ、端部１２ｘに塗布する接着剤の方の耐熱温度を低くすることである。すなわち、端部切断処理後の長さＡ１よりも狭い領域１２ｙには、耐熱温度が高いバインダーを用いた接着剤を塗布し、その外側の領域１２ｘには、耐熱温度が低いバインダーを用いた接着剤を塗布することによって、端部切断前の加熱時に、端側に塗布した接着剤の耐熱温度よりも高く、内側にある接着剤の耐熱温度よりも低い温度になるようにして、端部切断処理を行えば、端部切断処理した部分をより剥がしやすく、また端部切断処理時に剥離しては困る部分に剥がれが生じることがないので、安定した生産が可能になる。
【実施例】
【００５９】
以下、実施例により本発明を説明する。実施例、比較例で特に断らない限り「部」は質量部を表す。
【００６０】
実施例１
ゴム層用原料として、エピクロルヒドリン−エチレンオキサイド−アリルグリシジルエーテル３元共重合体（商品名：ＣＧ１０２、ダイソー社製）１００部、イオン導電剤としてテトラブチルアンモニウムパークロレート１部、炭酸カルシウム（商品名：シルバーW、白石工業社製）６０部、加工助剤としてステアリン酸１部、可塑剤としてアジピン酸エステル（商品名：Ｗ３０５ＥＬＳ、大日本インキ化学工業社製）２０部、加硫剤として硫黄０．５部、加硫助剤としてジペンタメチレンチウラムテトラスルフイド１．５部をオープンロールにて混合した物を用いた。
【００６１】
一方、接着剤として、導電性フィラーとしてカーボンブラック（商品名：コンダクテックス９７５、コロンビアカーボン社製）２０部とグラファイト（１０〜２０μｍ径のもの）３０部、バインダーとしてスチレン−ブチレン共重合体エラストマー（軟化点１４５℃、商品名：ラバロン、三菱油化社製）１０部およびマイクロクリスタリンワックス１０部をトルエン５００部中にボールミルにより溶解分散させた物を用いた。
【００６２】
接着剤をロールコーターにて図７に示す芯金１１の領域１２に塗布し、指触乾燥させた。図７において、Ａ1が端部切断処理後のローラゴム部の長さ、つまりローラとして必要なゴム長であり、Ｂ１が押出し前に接着剤を塗布した長さである。なお、本実施例ではＡ1：２２４ｍｍ、Ｂ１：２３４ｍｍであった。
【００６３】
未硬化のゴム層を芯金の周囲に成形するために、図５に模式的に示す押出し機にφ１３．０ｍｍであるダイをセットし、ヘッドを５０℃に温調した。あらかじめ接着剤を塗布した芯金（φ６ｍｍ、長さ２５２ｍｍ、材質：ＳＵＭ２４Ｌ、表面処理：無電解ニッケルメッキ）を、上記のゴム層原料と共に押し出して、芯金の周囲に円筒上のゴム層を形成した未加硫のローラ１０ａを得た。なお、冷却中に接着剤を塗布してない領域は、図７に示すように芯金からの剥離を生じた。
【００６４】
その後、得られた未加硫のローラを熱風炉内で加硫させた（１６０℃／３０分）後に、円筒研磨機を用いて、外径をφ１２ｍｍに加工した。
【００６５】
次に、図６に模式的に示す端部切断処理装置を用いて切込みを入れ、加硫ゴム組成物を強制的に除去した。さらに、芯金の露出部分をトルエンにて未剥離の接着剤等を拭き取った。
【００６６】
以上のようにして得られた導電性ローラは、芯金とゴム層間の剥離などによる外径不良など無く、外径精度は安定していた。
【００６７】
実施例２
端部切断処理として芯金を加熱しながら行なう以外は実施例１と同様に導電性ローラを作成した。すなわち、図６に示す端部切断処理装置の加圧保持手段５２の代わりに、図８に示すように芯金両端部を加熱する芯金保持部材６１を用いた。芯金保持部材６１は、あらかじめ２００℃に熱し、２分間保持した後に実施例１と同様に切断処理を行った。切断後の両端部を除去したところ、芯金の露出部は溶剤などで後処理する必要はなかった。
【００６８】
以上のようにして得られた導電性ローラは、実施例１と同様に芯金とゴム層間の剥離などによる外径不良など無く、外径精度は安定していた。
【００６９】
実施例３
接着剤の塗布領域の両端部の接着剤として、バインダーを軟化点１２５℃のスチレン−ブチレン共重合体エラストマー（商品名：ラバロン、三菱油化社製）としたもの用い、両端部の切断前の保持時間を１分とした以外は実施例２と同様に導電性ローラを作成した。なお、図９に模式的に示した接着剤層１２ｘは各７ｍｍであり、接着剤の耐熱温度（バインダーの軟化点で）１２５℃であり、接着剤層１２ｙに塗布した接着剤の耐熱温度は１４５℃であった。切断した両端部は実施例２と同様に簡単に除去することができた。また、芯金とゴム層との剥離などによる外径不良など無く、外径精度は安定していた。
【００７０】
実施例４
本実施例ではゴム層を発泡体とした導電性ローラを製造した。
【００７１】
ゴム層原料として、エチレン−プロピレン−ジエン三元共重合体（商品名：ＥＰＴ４０４５、三井化学社製）１００部、導電剤としてケッチェンブラック（商品名：ケッチェンブラックＥＣ、三菱化学社製）６部とＳＲＦカーボンブラック（商品名：旭＃３５、旭カーボン社製）５０部、軟化剤としてパラフィンオイル４０部、加硫促進助剤として、酸化亜鉛５部とステアリン酸１部、加硫剤として硫黄２部、加硫促進剤としてメルカプトベンゾチアゾール２部、ジブチルジチオカルバミン酸亜鉛１部およびテトラメチルチウラムジスルフィド１部、発泡剤としてＡＤＣＡ５部とＯＢＳＨ５部をオープンロールにて混合した物を用いた。また、接着剤としては実施例１と同じものを用いた。
【００７２】
未発泡のゴム層を芯金の周囲に成形するために、図５に模式的に示す押出し機にφ９．６ｍｍであるダイをセットし、ヘッドを５０℃に調温した。一方、実施例１と同様に接着剤をあらかじめ塗布した芯金（φ６ｍｍ、長さ２５２ｍｍ、材質：ＳＵＭ２４Ｌ、表面処理：無電解ニッケルメッキ、接着剤塗布幅Ｂ１：２３４ｍｍ）を用意し、未発泡ローラの成形を行った。その後、未発泡のゴム層の長さを加熱処理用金型内の空孔部の長さと略同一長さになるように余分な未発泡ゴム層部分を仮端部切断処理で除去し、図１０に長さＣ１で示すように接着剤塗布領域とほぼ同じか若干長く未発泡のゴム層部分を調整した。なお、本実施例ではＣ１：２３６ｍｍとした。
【００７３】
次に、図３に示すように、得られた未発泡ローラを金型筒内に挿入し、金型両端に設けられている蓋体で固定した。これを、あらかじめ１８０℃に熱した熱盤（図４）に挿入し、１５分間加熱して、加硫・発泡を行い、直径φ６mmの芯金上にゴム層の長さ２３８mmである導電性発泡ローラを得た。その後、実施例１と同様に、端部切断処理を行い、ゴム層が所定長さＡ1（２２４ｍｍ）である導電性ローラを得た。
【００７４】
以上のようにして得られた導電性ローラの端部は、接着剤の剥離などによる外径不良など無く、外径精度は安定していた。また、加硫・発泡用金型に挿入する時に内周面に接触することなどもなかった。
【００７５】
比較例１
図１１に示すように、接着剤塗布領域Ｂ２を両端切断領域Ａ１（２２４ｍｍ）より狭く２１０ｍｍとする以外は、実施例１と同様に導電性ローラを作成した。
【００７６】
ゴム層を加硫処理した後の冷却時に、芯金からゴム層が接着剤塗布領域端部まで剥離が進行してしまい、その後の研磨工程時に、ビビリ等を生じて凹みや膨らみなどの端部の外形精度が不良となった。また、端部切断処理後に芯金へ接着剤の残存は見られず、溶媒等での拭き取り処理は不要であったが、芯金とゴム層との間に隙間が見られるものもあり、接触状態が不安定になった。
【００７７】
比較例２
図１１に示すように、接着剤塗布領域Ｂ２を両端切断領域Ａ１（２２４ｍｍ）より狭く２１０ｍｍする以外は、実施例４と同様に導電性ローラを作成した。
【００７８】
未発泡のゴム層を芯金との共押出しで形成した後に次の加硫発泡処理のために保管時に、接着剤塗布領域末端まで未発泡ゴム層が剥離すると共に、外径も大きく膨れてしまうものがあり、未発泡のローラが加硫・発泡用金型の内面に接触してしまったり、型の内径より大きくなって挿入できなくなってしまったりした場合があった。また、未発泡のローラを金型に挿入して加硫・発泡したが、ローラ端部に凹みの発生による外形不良や、芯金とゴム層の間に隙間が見られるものもあり、接触状態が不安定になった。
【図面の簡単な説明】
【００７９】
【図１】導電性ローラの一例の断面図である。なお、左図はＡＡ断面図である。
【図２】導電性ローラを組み込んだ電子写真装置の一例の模式図である。
【図３】未加硫のローラを組み込んだ加硫用金型の一例を示す断面図、ＡＡ断面図および側面図である。
【図４】熱盤の例を示す図である。
【図５】未加硫のローラを押出し成型する押出し機の例を示す模式図である。
【図６】加硫後のローラのゴム層の両端を切断除去する端部切断処理装置の例を示す模式図である。
【図７】未加硫のローラの例を示す断面図である。
【図８】加硫後のゴム層端部を処理する際の加熱芯金保持装置をセットした例を示す断面図である。
【図９】未加硫のローラの他の例を示す断面図である。
【図１０】加硫処理前に未加硫のゴム層を切断することを説明するために示した図である。
【図１１】比較例の未加硫のローラを示す断面図である。
【符号の説明】
【００８０】
１        像担持体としての電子写真装置に用いる感光体
２        帯電ローラ
３        露光手段
４        現像手段
５        転写材
６        転写部材
７        定着部材
８        クリーニング部材
９        トナー
１０      導電性ローラ
１０ａ    未加硫のローラ
１０ｂ    加硫後のローラ
１１      芯金
１２      接着剤層
１２ｘ    接着剤層（低耐熱温度）
１２ｙ    接着剤層（高耐熱温度）
１３      ゴム層
１３ａ    未加硫のゴム層
１３ｂ    加硫後のゴム層
２１      加硫・発泡金型本体
２２      蓋体（芯金保持部材）
２３      通気孔
２４      金型内空間
３１      熱盤（上下に分割可）
３２      加硫金型を挿入する空間
４１      クロスヘッド
４２      押出し機
４３      ゴム層原料供給口
５１      切断用丸刃
５２      芯金保持手段
６１      芯金保持手段（芯金加熱手段）
Ａ１      帯電性ローラのゴム層範囲（切断残り範囲、切断刃間隔）
Ｂ１      接着剤塗布範囲（＞Ａ１）
Ｂ２      接着剤塗布範囲（＜Ａ１）
Ｃ１      未加硫のローラを加硫処理前に両端を切断する際の残り範囲
Ｘ        加硫後のローラを切断刃の付勢する方向。
【図１】
2005178021.tif 000003
【図２】
2005178021.tif 000004
【図３】
2005178021.tif 000005
【図４】
2005178021.tif 000006
【図５】
2005178021.tif 000007
【図６】
2005178021.tif 000008
【図７】
2005178021.tif 000009
【図８】
2005178021.tif 000010
【図９】
2005178021.tif 000011
【図１０】
2005178021.tif 000012
【図１１】
2005178021.tif 000013